(57)【特許請求の範囲】
【請求項１】
シリカ粒子粉末の粒子表面がスルフィドシラン及びアミノ系シランカップリング剤によって被覆されていると共に、該被覆表面が、炭素数１２以上の飽和又は不飽和脂肪酸から選ばれる一種以上の高級脂肪酸によって被覆されている平均粒子径０．０１〜０．３μｍのシリカ粒子粉末からなる疎水性シリカ粒子粉末であって、該疎水性シリカ粒子粉末のメタノールウェッタビリティによる疎水化度が６０％以上であることを特徴とする疎水性シリカ粒子粉末。
【請求項２】
ＢＥＴ比表面積値が９０ｍ２／ｇ以上である請求項１記載の疎水性シリカ粒子粉末。
【請求項３】
粉体ｐＨ値が７．０以上である請求項１又は請求項２記載の疎水性シリカ粒子粉末。
【請求項４】
スルフィドシラン、アミノ系シランカップリング剤及び高級脂肪酸による被覆処理前と処理後のシリカ粒子粉末のＢＥＴ比表面積値の変化率が５６％以下である請求項１乃至請求項３のいずれかに記載の疎水性シリカ粒子粉末。
【請求項５】
処理前のシリカ粒子粉末の流動性指数に対して１０以上高い流動性指数を有する請求項１乃至請求項４のいずれかに記載の疎水性シリカ粒子粉末。
【請求項６】
シリカ粒子粉末にスルフィドシランとアミノ系シランカップリング剤とを添加し、混合攪拌してシリカ粒子粉末の粒子表面をスルフィドシランとアミノ系シランカップリング剤によって被覆した後、高級脂肪酸を添加し、混合攪拌して上記被覆物表面に高級脂肪酸を付着させる疎水性シリカ粒子粉末の製造法において、全処理工程を乾式で行うと共に、あらかじめ、上記シリカ粒子粉末の水分量を添加するスルフィドシラン及びアミノ系シランカップリング剤の加水分解に必要な水分量の１〜１０倍の範囲に調整しておくと共に、スルフィドシラン、アミノ系シランカップリング剤及び高級脂肪酸付着後の無機粒子粉末を１２０〜２１０℃の温度範囲で加熱処理することを特徴とする請求項１乃至請求項５のいずれかに記載の疎水性シリカ粒子粉末の製造法。
【請求項７】
請求項１乃至請求項５のいずれかに記載の疎水性シリカ粒子粉末を用いたゴム組成物。
【発明の詳細な説明】
【技術分野】
【０００１】
本発明は、優れた疎水性並びに流動性を有すると共に、処理前と処理後の無機粒子粉末のＢＥＴ比表面積値の変化が少ない疎水性シリカ粒子粉末及びその製造法並びに該疎水性シリカ粒子粉末を配合したゴム組成物に関する。
【背景技術】
【０００２】
近年、自動車の低燃費化に対する要求はますます高まっており、タイヤの転がり抵抗を低減することが強く求められている。転がり抵抗は、タイヤのトレッド等に使用されるゴム組成物の発熱性と関係しており、ゴム組成物のヒステリシスロスを低減すること、すなわち、損失係数（ｔａｎδ）を低く抑えることが、低燃費化には効果的であることが知られている。また、タイヤのトレッド用ゴム組成物においては、低燃費に加え、安全性の面から湿潤路面での制動性能や操縦安定性の向上、更には耐摩耗性及び破壊特性に優れることが求められている。
【０００３】
低燃費性と湿潤路面での制動性能や操縦安定性とを両立させたタイヤトレッド用の各種ゴム組成物を得ることを目的として、これまで一般的に用いられてきた補強用充填材であるカーボンブラックに替えてシリカが用いられている。
【０００４】
しかしながら、タイヤトレッド用のゴム組成物に一般的に用いられている湿式法によるシリカは親水性を有するため、疎水性のゴム成分とは親和性が低く、ゴム中へシリカを混合すると分散不良を生じやすいため、押出しなどの加工性に劣ると共に、補強性が十分に得られず、ゴム組成物の耐摩耗性及び破壊特性が低下してしまうという欠点を有している。また、その表面官能基であるシラノール基の水素結合により粒子同士が凝集する傾向にあるため、ゴム中へのシリカの分散には長い混練時間を要するなど、タイヤを製造する上で大きな問題となっている。
【０００５】
更に、湿式法によるシリカは粒子表面が酸性であることから、ゴム組成物に配合されている塩基性の加硫促進剤を吸着するためゴム組成物の加硫が充分に行われず、弾性率が上がらないため、乾燥路面における操縦安定性が十分ではないという欠点を有している。
【０００６】
上記欠点を改良することを目的として、あらかじめアルコキシシラン又は硫黄含有シランカップリング剤等により疎水化処理されたシリカをゴム組成物に配合する方法（特許文献１乃至特許文献６）が知られている。
【先行技術文献】
【特許文献】
【０００７】
【特許文献１】特開平６−２４８１１６号公報
【特許文献２】特開平９−１２９２２号公報
【特許文献３】特開２００１−３５４８０５号公報
【特許文献４】特開２００７−１６９５５９号公報
【特許文献５】特開２００８−１０６２０５号公報
【特許文献６】特開２００８−１４３７２５号公報
【発明の概要】
【発明が解決しようとする課題】
【０００８】
前出特許文献１乃至特許文献４には、有機ケイ素化合物や硫黄含有有機ケイ素化合物により表面処理されたシリカ粒子粉末をゴム組成物に配合する方法が記載されているが、いずれも高級脂肪酸による被覆処理については考慮されておらず、後出比較例に示す通り、有機ケイ素化合物処理のみでは十分な疎水性及び流動性改善効果を得ることができないため、ゴム組成物中への分散も不十分なものとなる。
【０００９】
また、前述特許文献５及び特許文献６には、シリカ粒子粉末を疎水化する方法として、シラン化合物や脂肪酸、脂肪酸金属塩等の疎水化剤とを湿式又は乾式混合する方法が記載されているが、これらの方法によると、処理前と処理後の無機粒子粉末のＢＥＴ比表面積値の変化が大きく、疎水化処理をすることで処理後の無機粒子粉末のＢＥＴ比表面積値は大きく減少してしまい、表面積を維持した（表面積が大きい）粒子の設計が困難となるという問題があった。
【００１０】
そこで、本発明は、優れた疎水性並びに流動性を有すると共に、ゴム組成物中への分散性に優れた疎水性シリカを提供することを技術的課題とする。
【課題を解決するための手段】
【００１１】
前記目的は、次の通りの本発明によって達成できる。
【００１２】
即ち、本発明は、シリカ粒子粉末の粒子表面がスルフィドシラン及びアミノ系シランカップリング剤によって被覆されていると共に、該被覆表面が高級脂肪酸によって被覆されている平均粒子径０．０１〜０．３μｍのシリカ粒子粉末からなることを特徴とする疎水性シリカ粒子粉末である（本発明１）。
【００１３】
また、本発明は、ＢＥＴ比表面積値が９０ｍ２／ｇ以上であることを特徴とする本発明１の疎水性シリカ粒子粉末である（本発明２）。
【００１４】
また、本発明は、粉体ｐＨ値が７．０以上であることを特徴とする本発明１又は本発明２の疎水性シリカ粒子粉末である（本発明３）。
【００１５】
また、本発明は、メタノールウェッタビリティによる疎水化度が６０％以上であることを特徴とする本発明１乃至本発明３のいずれかの疎水性シリカ粒子粉末である（本発明４）。
【００１６】
また、本発明は、スルフィドシラン、アミノ系シランカップリング剤及び高級脂肪酸による被覆処理前と処理後のシリカ粒子粉末のＢＥＴ比表面積値の変化率が５６％以下であることを特徴とする本発明１乃至本発明４のいずれかの疎水性シリカ粒子粉末である（本発明５）。
【００１７】
また、本発明は、処理前のシリカ粒子粉末の流動性指数に対して１０以上高い流動性指数を有することを特徴とする本発明１乃至本発明５のいずれかの疎水性シリカ粒子粉末である（本発明６）。
【００１８】
また、本発明は、シリカ粒子粉末にスルフィドシランとアミノ系シランカップリング剤とを添加し、混合攪拌してシリカ粒子粉末の粒子表面をスルフィドシランとアミノ系シランカップリング剤によって被覆した後、高級脂肪酸を添加し、混合攪拌して上記被覆物表面に高級脂肪酸を付着させる疎水性シリカ粒子粉末の製造法において、全処理工程を乾式で行うと共に、あらかじめ、上記シリカ粒子粉末の水分量を添加するスルフィドシラン及びアミノ系シランカップリング剤の加水分解に必要な水分量の１〜１０倍の範囲に調整しておくと共に、スルフィドシラン、アミノ系シランカップリング剤及び高級脂肪酸付着後の無機粒子粉末を１２０〜２１０℃の温度範囲で加熱処理することを特徴とする本発明１乃至本発明６のいずれかに記載の疎水性シリカ粒子粉末の製造法である（本発明７）。
【００１９】
また、本発明は、本発明１乃至本発明６のいずれかに記載の疎水性シリカ粒子粉末を用いたことを特徴とするゴム組成物である（本発明８）。
【発明の効果】
【００２０】
本発明に係る疎水性シリカ粒子粉末は、優れた疎水性並びに流動性を有すると共に、ゴム組成物中への分散性に優れることから、タイヤトレッド用ゴム組成物をはじめとして、各種ゴム組成物用充填剤として好適である。
【００２１】
本発明に係る疎水性シリカ粒子粉末の製造法は、処理前と処理後の無機粒子粉末のＢＥＴ比表面積値の変化が少ないと共に、全工程の処理を乾式で行うためにＣＯＤ排出等の問題も生じないため、環境にも配慮した疎水性シリカ粒子粉末の製造法として好適である。
【００２２】
本発明に係るゴム組成物は、補強用充填剤として上述の本発明に係る疎水性無機粒子粉末を用いることにより、加工性が改善されると共に、耐摩耗性を損なうことなく転がり抵抗特性と湿潤路面での制動性能を改善することができるゴム組成物として好適である。
【発明を実施するための形態】
【００２３】
本発明の構成をより詳しく説明すれば次の通りである。
【００２４】
まず、本発明に係る疎水性シリカ粒子粉末について述べる。
【００２５】
本発明に係る疎水性シリカ粒子粉末は、シリカ粒子粉末の粒子表面がスルフィドシラン及びアミノ系シランカップリング剤によって被覆されていると共に、該被覆表面が高級脂肪酸によって被覆されているシリカ粒子粉末からなる。
【００２６】
本発明におけるシリカ粒子粉末としては、沈降シリカ（ホワイトカーボン）、シリカゲル、シリカゾル（コロイダルシリカ）等の湿式法シリカ及びヒュームドシリカ等の乾式法シリカ等を用いることができる。得られるゴム組成物の補強効果を考慮すれば、湿式法によるシリカが好ましく、より好ましくは沈降シリカである。
【００２７】
シリカ粒子粉末の粒子形状は、球状、粒状、不定形、針状及び板状等のいずれの形状であってもよい。得られる疎水性シリカ粒子粉末の流動性及びゴム組成物中における分散性を考慮すれば、球状粒子又は粒状粒子が好ましい。
【００２８】
本発明におけるシリカ粒子粉末は、平均粒子径０．００１〜０．３μｍ、ＢＥＴ比表面積値１．０〜５００ｍ２／ｇ、粉体ｐＨ値は通常７未満であり、メタノールウェッタビリティによる疎水化度は通常０〜４０％である。
【００２９】
本発明におけるスルフィドシランとしては、ビス（３−（トリエトキシシリル）プロピル）ジスルフィド、ビス（３−（トリメトキシシリル）プロピル）ジスルフィド、ビス（３−（メチルジエトキシシリル）プロピル）ジスルフィド、ビス（３−（メチルジメトキシシリル）プロピル）ジスルフィド、ビス（２−（トリエトキシシリル）エチル）ジスルフィド、ビス（２−（トリメトキシシリル）エチル）ジスルフィド、ビス（２−（メチルジエトキシシリル）エチル）ジスルフィド、ビス（２−（メチルジメトキシシリル）エチル）ジスルフィド、並びにこれらの化合物のジスルフィドを、トリスルフィド及びテトラスルフィドに置き換えた化合物等が挙げられる。
【００３０】
本発明におけるアミノ系シランカップリング剤としては、３―アミノプロピルトリエトキシシラン、３―アミノプロピルトリメトキシシラン、３−（２−アミノエチル）アミノプロピルトリメトキシシラン、３−（２−アミノエチル）アミノプロピルメチルジメトキシシラン、３−フェニルアミノプロピルトリメトキシシラン等が挙げられる。
【００３１】
本発明における高級脂肪酸としては、炭素数１２以上の飽和又は不飽和脂肪酸を用いることができる。具体的には、ラウリン酸、ミリスチン酸、パルミチン酸、ステアリン酸、アラキジン酸、ベヘン酸、リグノセリン酸、セロチン酸、ｎ−オクタコサン酸、メリシン酸、トリデカン酸、ペンタデカン酸、ヘプタデカン酸、ｎ−ノナデカン酸、ｎ−ヘンエイコサン酸、トリコサン酸、ペンタコサン酸、ノナコサン酸、オレイン酸、リノール酸、イソステアリン酸等が挙げられる。これらは１種または２種以上を混合して用いることができる。ハンドリング性を考慮すれば、常温において固体であることが好ましい。また、表面被覆処理の均一性を考慮すれば、高級脂肪酸の融点は９０℃以下であることが好ましく、８５℃以下であることがより好ましい。更に、得られる無機粒子粉末の流動性及び疎水性向上効果を考慮すれば、炭素数はより多い方が好ましい。
【００３２】
本発明に係る疎水性シリカ粒子粉末の平均粒子径は、０．０１〜０．３μｍであり、好ましくは０．０１〜０．２５μｍである。平均粒子径が０．０１μｍ未満の場合には、粒子の微細化による分子間力の増大により、ゴム組成物中における分散が困難となる。
【００３３】
本発明に係る疎水性シリカ粒子粉末のＢＥＴ比表面積値は、９０〜２５０ｍ２／ｇが好ましく、より好ましくは９５〜２００ｍ２／ｇである。ＢＥＴ比表面積値が９０ｍ２／ｇ未満の場合には、ゴム組成物の補強効果が得られにくくなるため好ましくない。ＢＥＴ比表面積が２５０ｍ２／ｇを超える場合には、粒子の微細化による分子間力の増大によりゴム組成物中における分散が困難となる。
【００３４】
また、本発明に係る疎水性シリカ粒子粉末の処理前と処理後のＢＥＴ比表面積値の変化率は５６％以下であることが好ましく、より好ましくは５４％以下、更により好ましくは５２％である。
【００３５】
また、本発明に係る疎水性シリカ粒子粉末の粉体ｐＨ値は、７．０以上であることが好ましく、より好ましくは７．２以上である。通常、シリカ粒子粉末は粉体ｐＨ値が７．０未満の酸性領域にあり、ゴム組成物に配合されている塩基性の加硫促進剤を吸着するためゴム組成物の加硫が充分に行われず、弾性率が上がらないという欠点を有しているが、本発明に係るシリカ粒子粉末は、粉体ｐＨ値を中性から塩基性にすることにより、前述の欠点を改良することが可能である。
【００３６】
本発明に係る疎水性シリカ粒子粉末のメタノールウェッタビリティ（ＭＷ）による疎水化度は６０％以上であり、好ましくは６５％以上である。メタノールウェッタビリティ（ＭＷ）による疎水化度が６０％未満の場合には、シリカ粒子粉末の疎水性が十分とはいえず、ゴム組成物中へ配合した場合、ゴムをはじめとするゴム組成物中に配合される有機物とのなじみが悪く均一な分散が困難となる。
【００３７】
本発明に係る疎水性シリカ粒子粉末の流動性は、未処理のシリカ粒子粉末に対して５以上、好ましくは１０以上向上する。
【００３８】
次に、本発明に係る疎水性シリカ粒子粉末の製造法について述べる。
【００３９】
本発明に係る疎水性シリカ粒子粉末は、シリカ粒子粉末にスルフィドシランとアミノ系シランカップリング剤とを添加し、混合攪拌してシリカ粒子粉末の粒子表面をスルフィドシランとアミノ系シランカップリング剤とによって被覆した後、高級脂肪酸を添加し、混合攪拌して上記被覆物表面に高級脂肪酸を付着させる疎水性シリカ粒子粉末の製造法において、全処理工程を乾式で行うと共に、あらかじめ、上記シリカ粒子粉末の水分量を、添加するスルフィドシラン及びアミノ系シランカップリング剤の加水分解に必要な水分量の１〜１０倍の範囲に調整しておくと共に、スルフィドシラン、アミノ系シランカップリング剤及び高級脂肪酸付着後の無機粒子粉末を１２０〜２１０℃の温度範囲で加熱処理することによって得ることができる。
【００４０】
シリカ粒子粉末の水分量は、添加するスルフィドシラン及びアミノ系シランカップリング剤の加水分解に必要な水分量の１〜１０倍であり、好ましくは１〜８倍、より好ましくは１〜６倍の範囲に調整しておくことが好ましい。水分量の調整は、常法に従い、加熱もしくは加湿により行えばよい。
【００４１】
スルフィドシラン及びアミノ系シランカップリング剤による被覆処理は、スルフィドシランを添加混合した後アミノ系シランカップリング剤を添加混合してもよいし、アミノ系シランカップリング剤を添加混合した後スルフィドシランを添加混合してもよい。また、スルフィドシランとアミノ系シランカップリング剤を同時に添加混合してもよい。シリカ粒子表面への高級脂肪酸の付着効果を考慮すれば、スルフィドシランを添加混合した後、アミノ系シランカップリング剤を添加混合する順が好ましい。
【００４２】
スルフィドシラン及びアミノ系シランカップリング剤による被覆量は、シリカ粒子粉末のＢＥＴ比表面積値とスルフィドシラン及びアミノ系シランカップリング剤の最小被覆面積（ｍ２／ｇ）から求めた、シリカ粒子粉末の粒子表面をスルフィドシラン及びアミノ系シランカップリング剤が一層被覆するために必要な量の５〜１００％であることが好ましく、より好ましくは７〜１００％である。スルフィドシラン及びアミノ系シランカップリング剤による被覆量を前記範囲とすることで、効果的にシリカ粒子粉末の粒子表面に高級脂肪酸の被覆層を付着・形成することができる。
【００４３】
高級脂肪酸の被覆量は、シリカ粒子粉末の粒子表面を被覆しているアミノ系シランカップリング剤の有機官能基１ｍｏｌに対して０．３〜３．０ｍｏｌであることが好ましく、より好ましくは０．５〜２．８ｍｏｌである。高級脂肪酸の被覆量がシリカ粒子粉末の粒子表面を被覆しているアミノ系シランカップリング剤の有機官能基１ｍｏｌに対して３．０ｍｏｌを超える場合には、ゴム組成物中に分散させた際に、アミノ系シランカップリング剤によってシリカ粒子表面に強固に付着させることができなかった高級脂肪酸が脱離しやすくなるため好ましくない。また、高級脂肪酸の被覆量がシリカ粒子粉末の粒子表面を被覆しているアミノ系シランカップリング剤の有機官能基１ｍｏｌに対して０．３ｍｏｌ未満の場合には、十分な流動性及び疎水性を有する疎水性シリカ粒子粉末を得ることが困難となる。
【００４４】
シリカ粒子粉末の粒子表面へのスルフィドシラン及びアミノ系シランカップリング剤による被覆、及び、該被覆表面への高級脂肪酸の被覆処理は、シリカ粒子粉末とスルフィドシラン及びアミノ系シランカップリング剤とを機械的に混合攪拌したり、シリカ粒子粉末にスルフィドシラン及びアミノ系シランカップリング剤成分を噴霧しながら機械的に混合攪拌したりすればよい。また、スルフィドシラン、アミノ系シランカップリング剤及び高級脂肪酸を均一にシリカ粒子の粒子表面に被覆するためには、シリカ粒子粉末の凝集をあらかじめ粉砕機を用いて解きほぐしておくことが好ましい。
【００４５】
シリカ粒子粉末の粒子表面へのスルフィドシラン及びアミノ系シランカップリング剤による被覆、及び、該被覆表面への高級脂肪酸の被覆処理は、粉体層にせん断力を加えることのできる装置を用いることが好ましく、殊に、せん断、へらなで及び圧縮が同時に行える装置、例えば、ホイール型混練機、ボール型混練機、ブレード型混練機、ロール型混練機を用いることができ、本発明の実施にあたっては、ホイール型混練機及びボール型混練機がより効果的に使用できる。
【００４６】
前記ホイール型混練機としては、エッジランナー（「ミックスマラー」、「シンプソンミル」、「サンドミル」と同義語である）、マルチマル、ストッツミル、ウエットパンミル、コナーミル、リングマラー等があり、好ましくはエッジランナー、マルチマル、ストッツミル、ウエットパンミル、リングマラーであり、より好ましくはエッジランナーである。前記ボール型混練機としては、振動ミル、回転ミル、サンドグラインダ等があり、好ましくは振動ミルである。前記ブレード型混練機としては、バーチカルグラニュレーター、ヘンシェルミキサー、プラネタリーミキサー、ナウターミキサー等がある。前記ロール型混練機としては、エクストルーダー等がある。
【００４７】
なお、前述のスルフィドシラン、アミノ系シランカップリング剤及び高級脂肪酸による処理を行ったシリカ粒子粉末を、特開２００８−１４３７２５号記載の高速せん断ミル（具体的には、ハイブリダイザー、ノビルタ等）を用いて処理を行った場合、処理粒子が変色・変質するため好ましくない。
【００４８】
本発明に係る疎水性シリカ粒子粉末は、高級脂肪酸の混合・攪拌後、１２０〜２１０℃の温度範囲で３０分〜３時間加熱処理することによって得ることができる。加熱処理温度は、好ましくは１５０〜２００℃であり、加熱処理時間は好ましくは１〜３時間である。加熱処理温度が２１０℃を超える場合には、シリカ粒子粉末が変色・変質する可能性があるため好ましくない。また、１２０℃未満の場合には、スルフィドシラン、アミノ系シランカップリング剤及び高級脂肪酸をシリカ粒子粉末の粒子表面に効果的に固着することが困難となる。なお、加熱処理は、乾燥機等を用いて常法に従って行えばよい。
【００４９】
次に、本発明に係る疎水性シリカ粒子粉末を添加したゴム組成物について述べる。
【００５０】
本発明に係るゴム組成物中における疎水性シリカ粒子粉末の配合割合は、ゴム成分１００重量部に対して１０〜２００重量部の範囲で使用することができ、ゴム組成物のハンドリング性を考慮すれば、好ましくは１５〜１５０重量部、更に好ましくは２０〜１００重量部である。
【００５１】
本発明に係るゴム組成物における構成基材としては、疎水性シリカ粒子粉末と周知のゴムとともに、必要により、ゴム組成物において通常使用される加硫剤、加硫促進剤、カップリング剤、充填剤、可塑剤、老化防止剤、カーボンブラック等の各種添加剤が配合される。
【００５２】
ゴムとしては、天然ゴム（ＮＲ）、ポリイソプレンゴム（ＩＲ）、スチレン−ブタジエン共重合体ゴム（ＳＢＲ）、ポリブタジエンゴム（ＢＲ）、ブチルゴム（ＩＩＲ）、ハロゲン化ブチルゴム（Ｘ−ＩＩＲ）、アクリロニトリルブタジエンゴム（ＮＢＲ）、クロロプレンゴム、エチレン−プロピレン共重合体ゴム、エチレン−プロピレン−ジエン共重合体ゴム、スチレン−イソプレン共重合体ゴム、スチレン−イソプレン−ブタジエン共重合体ゴム、イソプレン−ブタジエン共重合体ゴム、クロロスルホン化ポリエチレン、アクリルゴム、エピクロルヒドリンゴム、多硫化ゴム、シリコーンゴム、フッ素ゴム、ウレタンゴム及びその混合物等を使用することができる。ゴムの主成分として、天然ゴム（ＮＲ）、ポリイソプレンゴム（ＩＲ）、スチレン−ブタジエン共重合体ゴム（ＳＢＲ）、ポリブタジエンゴム（ＢＲ）、ブチルゴム（ＩＩＲ）、ハロゲン化ブチルゴム（Ｘ−ＩＩＲ）、アクリロニトリルブタジエンゴム（ＮＢＲ）等のジエン系ゴムを含むことが好ましい。また、これらはそれぞれ単独もしくは２種以上混合して用いることができる。
【００５３】
本発明に係るゴム組成物は、上記ゴム及び疎水性シリカとともに、必要により各種添加剤とをバンバリーミキサー、ミキシングロール、インテンシブミキサー、押し出し機、ニーダー等を用いて従来の方法で混練りすることにより得ることができる。また、該ゴム組成物をタイヤに用いる場合、常法に従い、例えば１２０〜２００℃で加硫成形することにより、各種タイヤのゴム部分（トレッドゴムやサイドウォールゴム等）に用いることができる。
【００５４】
本発明に係るゴム組成物は、トレッドゴムやサイドウォールゴム等のタイヤの部材、ベルトやプライのトッピングゴム、ビードフィラー、リムストリップ等のタイヤ、コンベアベルト、防振ゴムなどの各種ゴム組成物に用いることができる。
【実施例】
【００５５】
本発明の代表的な実施の形態は、次の通りである。
【００５６】
シリカ粒子粉末及び疎水性シリカ粒子粉末の平均粒子径は、電子顕微鏡を用いて写真撮影を行い、そこに示された粒子３５０個の粒子径をそれぞれ測定し、その平均値で示した。
【００５７】
比表面積値はＢＥＴ法により測定した値で示した。
【００５８】
ＢＥＴ比表面積値の変化率は、処理前と処理後の粒子粉末の比表面積値を上記ＢＥＴ法により測定し、下記数１に従って算出した値である。
【００５９】
＜数１＞
ＢＥＴ比表面積値の変化率（％）＝（（ＢＥＴ（Ｂ）−ＢＥＴ（Ａ））／ＢＥＴ（Ｂ））×１００
ＢＥＴ（Ｂ）：スルフィドシラン及びアミノ系シランカップリング剤処理前のシリカ粒子粉末のＢＥＴ比表面積値
ＢＥＴ（Ａ）：処理後のシリカ粒子粉末のＢＥＴ比表面積値
【００６０】
シリカ粒子粉末の水分（％）は、カールフィッシャー法により測定した値で示した。
【００６１】
シリカ粒子粉末の粒子表面に被覆されているスルフィドシラン及びアミノ系シランカップリング剤及び高級脂肪酸の被覆量は、「堀場金属炭素・硫黄分析装置ＥＭＩＡ−２２００型」（株式会社堀場製作所製）を用いて硫黄量並びに炭素量を測定することにより求めた。
【００６２】
粉体ｐＨ値は、試料５ｇを３００ｍｌの三角フラスコに秤り取り、煮沸した純水１００ｍｌを加え、加熱して煮沸状態を約５分間保持した後、栓をして常温まで放冷し、減量に相当する水を加えて再び栓をして１分間振り混ぜ、５分間静置した後、得られた上澄み液のｐＨをＪＩＳ  Ｚ  ８８０２−７に従って測定し、得られた値を粉体ｐＨ値とした。疎水性の試料の場合は、エタノールを５〜１０ｍＬ添加して試料粉体をエタノールでぬらした後、煮沸した純水１００ｍｌを加え、加熱して煮沸状態を約５分間保持した後、栓をして常温まで放冷し、減量に相当する水を加えて再び栓をして１分間振り混ぜ、５分間静置した後、得られた上澄み液のｐＨをＪＩＳ  Ｚ  ８８０２−７に従って測定し、得られた値を粉体ｐＨ値とした。
【００６３】
シリカ粒子粉末及び疎水性シリカ粒子粉末の疎水化度は、メタノールウェッタビリティ法（ＭＷ法）により、次の様な手順で測定して求めた。あらかじめ、所定のメタノール濃度（５ｖｏｌ％きざみ）となるようメタノールと水の混合用液を作製しておく。それぞれの濃度のメタノール溶液５０ｍｌを１００ｍｌのビーカーに入れ、試料粉末０．２ｇを添加する。次に、マグネチックスターラーで攪拌し、試料粉末全量が沈降したメタノール溶液と沈降しなかったメタノール溶液の濃度から、メタノールウェッタビリティ値を求めた。
【００６４】
シリカ粒子粉末及び疎水性シリカ粒子粉末の流動性は、「パウダテスタ」（ホソカワミクロン株式会社製）を用いて、安息角（度）、圧縮度（％）、スパチュラ角（度）、凝集度の各粉体特性値を測定し、該各測定値を同一基準の数値に置き換えた各々の指数を求め、各々の指数を合計した流動性指数で示した。流動性指数が１００に近いほど、流動性が優れていることを意味する。
【００６５】
ゴム組成物中への疎水性シリカ粒子粉末の分散性は、後述する処法によって作製したゴム組成物表面における未分散の凝集粒子の個数を目視により判定し、５段階で評価した。５が最も分散状態が良いことを示す。
１：    １ｃｍ２当たりに５０個以上
２：    １ｃｍ２当たりに１０個以上５０個未満
３：    １ｃｍ２当たりに５個以上１０個未満
４：    １ｃｍ２当たりに１個以上５個未満
５：    未分散物認められず
【００６６】
未加硫ゴム組成物のムーニー粘度は、ムーニー粘度計を用い、ＪＩＳ  Ｋ  ６３００に準じて、１００℃にて予熱１分、４分間経過後のゴム組成物のムーニー粘度ＭＬ１＋４（１３０℃）を測定し後出比較例１のゴム組成物の値を１００として指数で示した。なお、ムーニー粘度の指数が小さいほど、加工性に優れていることを示す。
【００６７】
ゴム組成物の耐摩耗性は、ランボーン摩耗試験機を用いて、荷重４０Ｎ、温度２０℃、スリップ率２０％の条件下、ＪＩＳ  Ｋ  ６２６４に従って摩耗損失量を測定し、後出比較例１のゴム組成物の値を１００として下記数１に従って摩耗損失量を指数として示した。なお、摩耗損失量の指数が大きいほど、耐摩耗性が良好であることを示す。
【００６８】
＜数１＞
ランボーン摩耗指数＝（比較例１の摩耗損失量）／（各ゴム組成物の摩耗損失量）×１００
【００６９】
ゴム組成物の引張り強さは、ＪＩＳ  Ｋ  ６３０１に従って測定を行った。引張強さが大きい程、耐破壊性が良好であることを示す。
【００７０】
ゴム組成物の損失正接（ｔａｎδ）は、粘弾性測定装置（レオメトリックス社製）を用いて、温度６０℃、歪み５％、周波数１５Ｈｚで損失正接（ｔａｎδ）を測定し、後出比較例１のゴム組成物の値を１００として下記数２に従って損失正接を指数として示した。なお、損失正接指数が小さい程、発熱しにくく、低発熱性に優れることを示す。
【００７１】
＜数２＞
損失正接指数＝（各ゴム組成物の損失正接）／（比較例１の損失正接）×１００
【００７２】
次に、実施例及び比較例を示す。
【００７３】
実施例１−１＜疎水性シリカ粒子粉末の製造＞
シリカ粒子１（粒子形状：粒状、平均粒子径：１５ｎｍ、ＢＥＴ比表面積値：２０３．８ｍ２／ｇ、粉体ｐＨ値：６．１、流動性：５７、疎水化度（メタノールウェッタビリティ）（ＭＷ）：０％）８．０ｋｇを９０℃に予熱した攪拌混合造粒機「バーチカルグラニュレーター  ＶＧ−１００型」（製品名、株式会社パウレック製）に投入し、２０分間撹拌を行い、粒子の凝集を軽く解きほぐすと共に、水分量を４．０％に調整した。
【００７４】
次いで、処理剤Ａ（種類：ビス（３−（トリエトキシシリル）プロピル）テトラスルフィド、最小被覆面積：３３０ｍ２／ｇ、処理剤Ａ  １ｇの加水分解に必要な水分量：０．２０ｇ／ｇ）６４０ｇを、上記シリカ粒子粉末に添加し、３０分間混合攪拌を行った。このときの処理剤Ａによる処理量は７．３９重量％であった。
【００７５】
次いで、処理剤Ｃ（種類：３−アミノプロピルトリエトキシシラン、最小被覆面積：３５４ｍ２／ｇ、処理剤Ａ  １ｇの加水分解に必要な水分量：０．２４ｇ／ｇ）１２０ｇを、上記処理剤Ａ処理シリカ粒子粉末に添加し、３０分間混合攪拌を行った。このときの処理剤Ｃによる処理量は１．３５重量％であり、処理剤Ａ及び処理剤Ｃによるシリカ粒子１の表面被覆率は１４．０％であった。
【００７６】
次いで、高級脂肪酸Ａ（種類：ステアリン酸、融点：６９．６℃）４００ｇを、上記処理剤Ａ及び処理剤Ｃで被覆されたシリカ粒子１に添加し、６０分間混合攪拌を行った後、乾燥機を用いて１８０℃で６０分間加熱処理を行い、実施例１−１の疎水性シリカ粒子粉末を得た。このときの高級脂肪酸による処理量は４．３７重量％であり、処理剤Ｃ（アミノ系シランカップリング剤）の有機官能基１ｍｏｌに対する高級脂肪酸の被覆量は２．５９ｍｏｌであった。
【００７７】
得られた疎水性シリカ粒子粉末の平均粒子径は１５．７ｎｍ、ＢＥＴ比表面積値は１０８．２ｍ２／ｇ、粉体ｐＨ値は７．４、流動性は７５、疎水化度（メタノールウェッタビリティ）（ＭＷ）は７０％であり、処理前と処理後のＢＥＴ比表面積値の変化率は４６．９％であった。
【００７８】
＜実施例２−１：ゴム組成物の製造＞
硫黄及び加硫促進剤以外を下記に示す配合割合にて常法に従ってバンバリーミキサーに投入し、１３５℃で５分間混合混練して混練物を得た。
【００７９】
スチレン−ブタジエン共重合体                            ７０．０重量部
天然ゴム                                                ３０．０重量部
疎水性シリカ粒子粉末                                    ４０．０重量部
酸化亜鉛                                                  ３．０重量部
カップリング剤                                          １．５重量部
（ビス（３−（トリエトキシシリル）プロピル）テトラスルフィド）
ステアリン酸                                            ２．０重量部
老化防止剤                                              １．０重量部
ワックス                                                １．０重量部
硫黄                                                    １．５重量部
加硫促進剤                                              １．５重量部
【００８０】
次いで、上記混練物を練りロール機に移し、硫黄及び加硫促進剤を添加して５０℃で５分間混合混練して未加硫ゴム組成物を得た。
【００８１】
得られたゴム組成物を１６０℃で２０分間プレス加硫して試験片（１４７ｍｍ×１４７ｍｍ×２ｍｍ）を作製し、各種試験を行った。
【００８２】
得られたゴム組成物の分散性は５、ムーニー粘度指数は９４、耐摩耗性指数は１１０、引張強さは２３．３ＭＰａ、損失正接指数は７８であった。
【００８３】
前記実施例１−１に従って、疎水性シリカ粒子粉末を製造した。各製造条件及び得られた疎水性シリカ粒子粉末の諸特性を示す。
【００８４】
シリカ粒子１及び２
シリカ粒子粉末として、表１に示す特性を有するシリカ粒子粉末を準備した。
【００８５】
【表１】
0005545102.tif 000002
【００８６】
処理剤Ａ〜Ｄ：
スルフィドシランとして表２に示す諸特性を有する処理剤Ａ及び処理剤Ｂを、アミノ系シランカップリング剤として処理剤Ｃ及び処理剤Ｄを用意した。
【００８７】
【表２】
0005545102.tif 000003
【００８８】
高級脂肪酸Ａ〜Ｃ：
高級脂肪酸として表３に示す諸特性を有する高級脂肪酸を用意した。
【００８９】
【表３】
0005545102.tif 000004
【００９０】
実施例１−２〜１−４、比較例１−１〜１−４
シリカ粒子粉末の種類、調湿による水分量、処理剤の種類及び添加量、高級脂肪酸の種類及び添加量、加熱処理温度及び時間の処理条件を種々変化させた以外は、前記実施例１−１と同様にして疎水性シリカ粒子粉末を得た。
【００９１】
このときの製造条件を表４に、得られた疎水性シリカ粒子粉末の諸特性を表５に示す。
【００９２】
【表４】
0005545102.tif 000005
【００９３】
【表５】
0005545102.tif 000006
【００９４】
実施例２−２〜２−４、比較例２−１〜２−５
充填材の種類を種々変化させた以外は、前記実施例２−１と同様にしてゴム組成物を得た。
【００９５】
このときの製造条件及び得られたゴム組成物の諸特性を表６に示す。
【００９６】
【表６】
0005545102.tif 000007
【産業上の利用可能性】
【００９７】
本発明に係る疎水性シリカ粒子粉末は、優れた疎水性並びに流動性を有すると共に、ゴム組成物中への分散性に優れることから、タイヤトレッド用ゴム組成物をはじめとして、各種ゴム組成物用充填剤として好適である。
【００９８】
本発明に係る疎水性シリカ粒子粉末の製造法は、処理前と処理後の無機粒子粉末のＢＥＴ比表面積値の変化が少ないと共に、全工程の処理を乾式で行うためにＣＯＤ排出等の問題も生じないため、環境にも配慮した疎水性シリカ粒子粉末の製造法として好適である。
【００９９】
本発明に係るゴム組成物は、補強用充填剤として上述の本発明に係る疎水性無機粒子粉末を用いることにより、加工性が改善されると共に、耐摩耗性を損なうことなく転がり抵抗特性と湿潤路面での制動性能を改善することができるゴム組成物として好適である。